(57)【要約】  【課題】  電流特性に優れた高容量のリチウム・ポリマ二次電池を提供する。  【解決手段】  リチウム遷移金属複合化合物を活物質とする正極、負極および正負極間に介在するポリマとリチウム塩を溶解した有機電解液とから成るゲル状ポリマ電解質層とから構成され、前記正極および負極に前記ゲル電解質を含有するリチウム・ポリマ二次電池において、負極のみ、あるいは正極、負極、およびゲル状ポリマ電解質層にセラミック粒子を混合することにより、電極中のイオン伝導度を向上し、電池の内部抵抗を削減する。これにより高率放電において、より高容量のリチウム・ポリマ二次電池が得られる。【選択図】  図４
2004200176.tif 000002
【特許請求の範囲】
【請求項１】
リチウム遷移金属複合化合物を活物質とする正極、負極
および正負極間に介在するポリマとリチウム塩を溶解した有機電解液とから成る
ゲル状ポリマ電解質層とから構成され、
前記正極および負極に前記ゲル電解質を含有するリチウム・ポリマ二次電池にお
いて、
前記正極、負極、電解質層のうち、負極のみに、電池の充放電反応に関与しない
Ａｌ2Ｏ3，ＳｉＯ2，ＺｒＯ2，ＭｇＯおよびＮａ2Ｏから成る群より選ばれた少
なくとも一種以上のセラミックを含有するリチウム・ポリマ二次電池。
【請求項２】
リチウム遷移金属複合化合物を活物質とする正極、負極
および正負極間に介在するポリマとリチウム塩を溶解した有機電解液とから成る
ゲル状ポリマ電解質層とから構成され、
前記正極および負極に前記ゲル電解質を含有するリチウム・ポリマ二次電池にお
いて、
前記正極、負極、およびゲル状ポリマ電解質層に、電池の充放電反応に関与しな
いＡｌ2Ｏ3，ＳｉＯ2，ＺｒＯ2，ＭｇＯおよびＮａ2Ｏから成る群より選ばれた
少なくとも一種以上のセラミックを含有するリチウム・ポリマ二次電池（ただし
、前記ポリマがポリもしくはオリゴオキシアルキレン、フルオロカーボン、また
はオキシフルオロカーボンの架橋もしくは側鎖形構造を有する少なくとも一種の
高分子からなる場合を除く）。
【請求項３】
前記セラミックは粒子であり、その粒径が１０μｍ以下の粒子
である請求項１もしくは２に記載のリチウム・ポリマ二次電池。
【請求項４】
前記セラミックの含有量が活物質１００重量部に対して０．０
１〜２０重量部である請求項１〜３のいずれかに記載のリチウム・ポリマ二次電
池。
【発明の詳細な説明】
【技術分野】
【０００１】
本発明はリチウム・ポリマ二次電池の、特にその電極に関するものである。
【背景技術】
【０００２】
リチウム二次電池は高電圧、高エネルギー密度の観点から、新型二次電池とし
て近年盛んに開発が行われている。また有機電解液の代わりにポリマ電解質を用
いたリチウム・ポリマ二次電池の研究も行われており、小型化や軽量化、さらに
は形状自由性をも有する次世代リチウム二次電池として注目されている。しかし
ながら、ポリマ電解質のイオン伝導度は概して１０-4Ｓ／ｃｍ程度であり、電解
液と比較すると２桁程度低い。そこで電解液と同程度の伝導度を得るために、ポ
リマ中に電解液を含浸させたゲル電解質が採用されるようになった。ゲル電解質
は例えば下記の方法で製造される。
光架橋性ポリマであるポリエチレングリコールジアクリレート、光架橋性モノマ
であるトリメチロールプロパンエトキシル化トリアクリレート、電解液溶媒であ
るプロピレンカーボネートやポリエチレンオキシド、電解質塩であるＬｉＣＦ3
ＳＯ3などからなる混合溶液を平板上に塗布し、これに電子線を照射することに
よってモノマを重合硬化させ、透明で柔軟なフィルム状のゲル電解質を得ている
（特許文献１参照。）。ゲル電解質ではイオン伝導の大半は電解液相を介して行
われるため、室温で３×１０-3Ｓ／ｃｍ程度の高いイオン伝導度を得ることがで
きる。
【０００３】
リチウム・ポリマ二次電池は通常の電池系で使用されるセパレータの代用とし
てポリマ電解質を正極および負極と接合させ電池を構成する。電解液を用いた通
常のリチウム電池の場合、正極は活物質や導電剤、結着剤を用いて成形したもの
に電解液を含浸させるため活物質との良好な電気化学的界面が得られる。しかし
ながら、固体状であるゲル電解質は流動性がないため電極内部への浸透は難しい
。そこで、あらかじめ電極内にポリマ電解質を含有した複合電極を作製し、これ
をポリマ電解質と接合させることで電池を作製する。
【特許文献１】特開平５−１０９３１０号公報
【発明の開示】
【発明が解決しようとする課題】
【０００４】
しかしながら上記に示す従来のゲル状ポリマ電解質は、電解液を含有すること
を特徴とし、高イオン伝導性を示すポリマ電解質であるが、特性的にはいまだ電
解液の水準には達していない。また、この電解質を電極中に導入して電池を構成
した場合、電解質自体の低イオン伝導性のため電極の内部抵抗が増大して、電池
の充放電容量は著しく損なわれる。以上のことから、高容量型の電池を作製する
ためには、電極内ポリマ電解質のイオン伝導度を向上させ、内部抵抗の低い電池
を構成することが必要となる。
【０００５】
本発明はこのような課題を解決するものであり、高容量の新型のリチウム・ポ
リマ二次電池を提案するものである。
【課題を解決するための手段】
【０００６】
上記の課題を解決するために本発明のリチウム・ポリマ二次電池は、イオン伝
導性向上のため負極のみ、もしくは正、負極及び電解質層にセラミック粒子を含
有したものである。本発明では電気化学的にリチウムの吸蔵・放出を伴わないセ
ラミックを電極内部に混合することでイオン伝導性を向上し、より円滑なリチウ
ムイオンの拡散により電極の内部抵抗を低下することを目的とするものである。
よって本発明の電極を用いたリチウム・ポリマ二次電池では、特に高率放電にお
いて高容量化が図られる。
【０００７】
特表平８−５０９１００号公報にはアルミナまたはシラン化ヒュームドシリカ
のような無機充填材を電解質中に添加し、セパレータ膜の機械的強度の増加およ
び電解質吸収レベルの上昇を報告しているが、電極中にセラミック粒子を含有さ
せる本願とは構成が異なるものであり、また、イオン伝導性を向上し電池の内部
抵抗を低下することを目的とする本願発明とは、目的、作用およびその効果も異
なるものである。
【発明の効果】
【０００８】
本発明によれば、負極のみ、あるいは正極、負極、およびゲル状ポリマ電解質
層にセラミック粒子を混合することで、特に高率放電時における電極容量が向上
した。このリチウム電池用正・負電極ならびに電解質を組み合わせることで、よ
り高容量のリチウム・ポリマ二次電池が得られた。
【発明を実施するための最良の形態】
【０００９】
本発明は、リチウム遷移金属複合化合物を活物質とする正極、負極および正負
極間に介在するポリマとリチウム塩を溶解した有機電解液とから成るゲル状ポリ
マ電解質層とから構成され、前記正極および負極に前記ゲル電解質を含有するリ
チウム・ポリマ二次電池において、前記正極、負極、電解質層のうち、負極のみ
に、電池の充放電反応に関与しないＡｌ2Ｏ3，ＳｉＯ2，ＺｒＯ2，ＭｇＯおよびＮ
ａ2Ｏから成る群より選ばれた少なくとも一種以上のセラミックを含有するリチウ
ム・ポリマ二次電池である。
【００１０】
また、リチウム遷移金属複合化合物を活物質とする正極、負極および正負極間に
介在するポリマとリチウム塩を溶解した有機電解液とから成るゲル状ポリマ電解質
層とから構成され、前記正極および負極に前記ゲル電解質を含有するリチウム・ポ
リマ二次電池において、前記正極、負極、およびゲル状ポリマ電解質層に、電池の
充放電反応に関与しないＡｌ2Ｏ3，ＳｉＯ2，ＺｒＯ2，ＭｇＯおよびＮａ2Ｏから成
る群より選ばれた少なくとも一種以上のセラミックを含有するリチウム・ポリマ二
次電池（ただし、前記ポリマがポリもしくはオリゴオキシアルキレン、フルオロカ
ーボン、またはオキシフルオロカーボンの架橋もしくは側鎖形構造を有する少なく
とも一種の高分子からなる場合を除く）である。
【００１１】
電極内部にセラミックを含有することでイオン伝導性が向上し、内部抵抗の低い
リチウム・ポリマ二次電池とすることができる。この結果、高率充放電が可能な、よ
り高容量のリチウム・ポリマ二次電池が得られる。
【００１２】
また、セラミックは粒子であり、その粒径が１０μｍ以下のものを用いる。リ
チウムイオンの伝達にはセラミック粒子のもつ表面多孔部が、より詳しくは多孔
体積が関与しており、粒径が小さく、表面積の大きなセラミック粒子を用いるこ
とでより効果的なイオン拡散能が得られたためであると考えられる。
【００１３】
また、セラミックの含有量は、活物質１００重量部に対して０．０１〜２０重
量部とする。セラミック粒子の存在により電極のイオン伝導性が向上するが、そ
の効果が現れるのは０．０１重量部以上からであり、また、セラミックが電極中
に多量に存在するとイオン伝達路である電解質体積が激減するため、電極中に混
合する前記セラミックは２０重量％以下が適当である。より好ましくは１０重量
％以下であり、このとき高容量のリチウム・ポリマ二次電池が得られる。
【実施例１】
【００１４】
以下、本発明の実施例を図面とともに説明する。
【００１５】
（参考例１）
Ａｌ2Ｏ3粒子を混合したポリマ電解質複合正極を用いてリチウム・ポ
リマ二次電池を構成した。
【００１６】
図１にリチウム・ポリマ二次電池の縦断面図を示す。図において１は
リチウム金属負極であり、３はＡｌ2Ｏ3粒子を混合してなるポリマ電解
質を含んだ複合正極である。また２はゲル状ポリマ電解質層、４は正極のアルミ
ニウム製集電箔である。
【００１７】
Ａｌ2Ｏ3粒子を混合したポリマ電解質複合正極３は以下の方法で作製した。ま
ずモノマとしてポリエチレングリコールジアクリレート２０重量部に粒径０．５
μｍのＡｌ2Ｏ3粒子１０重量部を加え攪拌した。これに熱重合性開始剤を０．５
重量部と非水電解液７０重量部を加え、さらにボールミルで攪拌しＡｌ2Ｏ3粒子
が均一に分散した熱重合性のポリマ電解質硬化液を得た。続いてＶ6Ｏ13活物質
１００重量部に対しアセチレンブラック６重量部、さらに前記熱重合性のポリマ
電解質硬化液を５０重量部注入し混練する。このペースト状正極合剤を正極集電
体であるアルミニウム箔上に塗布し、８０℃で１時間加熱処理することによりモ
ノマを重合硬化させ、活物質１００重量部に対しＡｌ2Ｏ3粒子を５重量部混合し
たポリマ電解質複合正極３を得た。
【００１８】
次にゲル状ポリマ電解質２を以下の方法で作製した。まずモノマとしてポリエ
チレングリコールジアクリレート２０重量部に光重合性開始剤を０．１重量部と
非水電解液７０重量部を混合、攪拌し光重合性のポリマ電解質硬化液を得た。こ
れを５０μｍの厚さで塗布し、最大出力波長３６５ｎｍの紫外線を３分間照射し
た。これにより、モノマが重合硬化して非水電解液を含有したゲル状ポリマ電解
質２を得た。
【００１９】
このゲル状ポリマ電解質２をリチウム金属負極１と前記ポリマ電解質複合正極
３で挟み接合積層し、コイン型リチウム・ポリマ二次電池を構成した。
【００２０】
ここでは、熱重合性開始剤にアゾイソブチロニトリル、光重合性開始剤にベン
ジルジメチルケタール、非水電解液にはプロピレンカーボネートとエチレンカー
ボネートが５０：５０の等体積混合溶媒に溶質としてＬｉＰＦ6を１モル／リッ
トル溶解した非水電解液を使用した。
【００２１】
（参考例２）
ポリマ電解質複合正極に混合するＡｌ2Ｏ3粒子の粒径は０．５μｍで固定し、
添加率を活物質１００重量部に対し５、１０、２０、３０重量部とした以外は参
考例１と同様にしてコイン型リチウム・ポリマ二次電池を構成した。
【００２２】
（参考例３）
ポリマ電解質複合正極に混合するＡｌ2Ｏ3粒子の添加率を活物質１００重量部
に対し５重量部に固定し、Ａｌ2Ｏ3粒子の粒径を０．５、１．０、１０、２０μ
ｍとした以外は参考例１と同様にしてコイン型リチウム・ポリマ二次電池を構成
した。
【００２３】
（参考例４）
ゲル状ポリマ電解質にＡｌ2Ｏ3粒子を含んだこと以外は参考例１と同様にして
コイン型リチウム・ポリマ二次電池を構成した。
【００２４】
Ａｌ2Ｏ3粒子を含んだゲル状ポリマ電解質は以下の方法で作製した。まずモノ
マとしてポリエチレングリコールジアクリレート２０重量部に粒径０．５μｍの
Ａｌ2Ｏ3粒子１０重量部を加え攪拌した。これに光重合性開始剤を０．１重量部
と非水電解液７０重量部を加え、さらにボールミルで攪拌しＡｌ2Ｏ3粒子が均一
に分散した光重合性のポリマ電解質硬化液を得た。これを５０μｍの厚さで塗布
し、最大出力波長３６５ｎｍの紫外線を３分間照射した。これにより、モノマが
重合硬化して非水電解液を含有しかつＡｌ2Ｏ3粒子が分散したゲル状ポリマ電解
質を得た。
【００２５】
このＡｌ2Ｏ3粒子が分散したゲル状ポリマ電解質を参考例１と同様に金属リチ
ウム負極とポリマ電解質複合正極で挟み接合積層し、コイン型リチウム・ポリマ
二次電池を構成した。
【００２６】
（比較例１）
ポリマ電解質複合正極にＡｌ2Ｏ3粒子を含まないこと以外は参考例１と同様に
して比較例のコイン型リチウム・ポリマ二次電池を構成した。
【００２７】
（実施例１）
本発明のＡｌ2Ｏ3粒子を混合したポリマ電解質複合負極を用いてリチウム・ポ
リマ二次電池を構成した。
【００２８】
図２に本発明の他の実施例のリチウム・ポリマ二次電池の縦断面図を示す。図
において５は負極集電体であり、本発明のＡｌ2Ｏ3粒子を混合したポリマ電解質
複合負極６が塗布されている。これと９の正極集電体に塗布された８のポリマ電
解質複合正極と７のゲル状ポリマ電解質を挟んで構成されている。
【００２９】
Ａｌ2Ｏ3粒子を混合したポリマ電解質複合負極６は以下の方法で作製した。ま
ずモノマであるポリエチレングリコールジアクリレート２０重量部に粒径０．５
μｍのＡｌ2Ｏ3粒子１０重量部を加え攪拌した。これに熱重合開始剤を０．５重
量部と非水電解液７０重量部を加え、さらにボールミルで攪拌しＡｌ2Ｏ3粒子が
均一に分散した熱重合性のポリマ電解質硬化液を得た。続いて負極活物質として
粒径６μｍの黒鉛粉末９０重量部に対し、結着剤としてポリフッ化ビニリデン１
０重量部を混合、さらに前記熱重合性のポリマ電解質硬化液を５０重量部注入し
て混練した。このペースト状負極合剤を負極集電体５である銅箔上に塗布し、１
５０℃で減圧乾燥した後打抜いて、活物質１００重量部に対してＡｌ2Ｏ3粒子を
５重量部混合したポリマ電解質複合負極６を得た。
【００３０】
ポリマ電解質複合正極８を以下の方法で作製した。まずモノマであるポリエチ
レングリコールジアクリレート２０重量部に熱重合開始剤を０．５重量部と非水
電解液７０重量部を加え、攪拌し、熱重合性のポリマ電解質硬化液を得た。続い
て正極活物質としてＬｉＣｏＯ2１００重量部に対し、アセチレンブラック３重
量部、さらに前記熱重合性のポリマ電解質硬化液を５０重量部注入して混練する
。このペースト状正極合剤を正極集電体９であるアルミニウム箔上に塗布し、８
０℃で１時間加熱処理することによりモノマを重合硬化させ、ポリマ電解質複合
正極８を得た。
【００３１】
次にゲル状ポリマ電解質７を参考例１と同様の方法で作製した。
【００３２】
このゲル状ポリマ電解質７を前記ポリマ電解質複合負極６と前記ポリマ電解質
複合正極８で挟み接合積層し、本発明のコイン型リチウム・ポリマ二次電池を構
成した。
【００３３】
ここでは、熱重合性開始剤にアゾイソブチロニトリル、光重合性開始剤にベン
ジルジメチルケタール、非水電解液にはエチレンカーボネートとエチルメチルカ
ーボネイトが２５：７５の等体積混合溶媒に溶質としてＬｉＰＦ6を１．５モル
／リットル溶解した非水電解液を使用した。
【００３４】
（参考例５）
ゲル状ポリマ電解質にＡｌ2Ｏ3粒子を含んだこと以外は実施例１と同様にして
コイン型リチウム・ポリマ二次電池を構成した。
【００３５】
Ａｌ2Ｏ3粒子を含んだゲル状ポリマ電解質は参考例４と同様の方法で作製した
。
【００３６】
このＡｌ2Ｏ3粒子が分散したゲル状ポリマ電解質をポリマ電解質複合負極とポ
リマ電解質複合正極で挟み接合積層し、コイン型リチウム・ポリマ二次電池を構
成した。
【００３７】
（実施例２）
本発明のＡｌ2Ｏ3粒子を混合したポリマ電解質複合負極および正極を用いてリ
チウム・ポリマ二次電池を構成した。
【００３８】
ポリマ電解質複合正極にＡｌ2Ｏ3粒子を含んだこと以外は参考例５と同様にし
て本発明のコイン型リチウム・ポリマ二次電池を構成した。
【００３９】
Ａｌ2Ｏ3粒子を混合したポリマ電解質複合正極を以下の方法で作製した。
まずモノマであるポリエチレングリコールジアクリレート２０重量部に粒径０．
５μｍのＡｌ2Ｏ3粒子１０重量部を加え攪拌した。これに熱重合開始剤を０．５
重量部と非水電解液７０重量部を加え、撹拌し、熱重合性のポリマ電解質硬化液
を得た。続いて正極活物質としてＬｉＣｏＯ2１００重量部に対し、アセチレン
ブラック３重量部、さらに前記熱重合性のポリマ電解質硬化液を５０重量部注入
して混練する。このペースト状正極合剤をアルミニウム箔上に塗布し、８０℃で
１時間加熱処理することによりモノマを重合硬化させ、Ａｌ2Ｏ3粒子を混合した
ポリマ電解質複合正極を得た。
【００４０】
このＡｌ2Ｏ3粒子が分散したポリマ電解質複合正極と前記ポリマ電解質複合負
極でゲル状ポリマ電解質を挟み接合積層し、本発明のコイン型リチウム・ポリマ
二次電池を構成した。
【００４１】
（比較例２）
ポリマ電解質複合負極にＡｌ2Ｏ3粒子を含まないこと以外は実施例１と同様に
して比較例のコイン型リチウム・ポリマ二次電池を構成した。
【００４２】
これら実施例１〜実施例２、参考例１〜参考例５の電池、および比較例１と比
較例２の電池の特性を評価した。その結果を図２〜図５に示す。
【００４３】
図３に参考例１、参考例４および比較例１で得られたコイン型リチウム・ポリ
マ二次電池の電流−容量特性を放電電流密度に対する放電容量として表した。電
池試験は充電を０．５ｍＡ／ｃｍ2の定電流とし、放電は０．５〜６．０ｍＡ／
ｃｍ2の電流密度で電圧範囲１．８〜３．３Ｖの間で２０℃にて行った。その結
果、比較例１の電池に対し、正極中にＡｌ2Ｏ3微粒子を混合した参考例
１の電池は、１ｍＡ／ｃｍ2以上の放電電流密度で放電容量が著しく向上した。
またゲル状ポリマ電解質にもＡｌ2Ｏ3微粒子を混合した参考例４の電池は、参考
例１の電池に比べ、さらなる放電容量の向上が見られた。
【００４４】
図４に実施例１〜実施例２、参考例５および比較例２で得られたコイン型リチ
ウム・ポリマ二次電池の電流−容量特性を放電電流密度に対する放電容量として
示す。
【００４５】
電池試験は充電を０．５ｍＡ／ｃｍ2の定電流とし、放電は０．５〜６．０ｍ
Ａ／ｃｍ2の電流密度で電圧範囲３．０〜４．２Ｖの間で２０℃にて行った。
【００４６】
その結果、本発明の負極にＡｌ2Ｏ3粒子を混合した実施例１の電池は比較例２
の電池に比べ、高い放電電流密度領域で容量の向上が見られた。またポリマ電解
質にもＡｌ2Ｏ3粒子を混合した参考例５の電池は、実施例１の電池に比べ、さら
なる放電容量の向上が見られた。さらに、正極、負極およびポリマ電解質ともに
Ａｌ2Ｏ3粒子を混合した実施例２の電池は高容量を示した。
【００４７】
従来の比較例２の電池は６．０ｍＡ／ｃｍ2の放電では、０．５ｍＡ／ｃｍ2の
放電時の約４８％容量を示すのに対し、参考例５の電池では７７％もの高い容量
維持率が認められた。
【００４８】
図５は参考例２で得られたポリマ電解質複合正極を用いたコイン型リチウム・
ポリマ二次電池の正極中に混合したＡｌ2Ｏ3粒子の添加量に対する放電容量を示
した図である。電池試験は放電３．０ｍＡ／ｃｍ2、充電０．５ｍＡ／ｃｍ2の電
流密度で２０℃にて行った。その結果、放電容量はＡｌ2Ｏ3粒子の添加量ととも
に向上し、５重量％で最大値２．６ｍＡｈを示した。しかし、添加率２０重量％
以上では逆に、添加しないものより放電容量の減少がみられた。
【００４９】
図６は参考例３で得られたポリマ電解質複合正極を用いたコイン型リチウム・
ポリマ二次電池の正極中に混合したＡｌ2Ｏ3粒子の粒径に対する放電容量を示し
た図である。電池試験は放電３．０ｍＡ／ｃｍ2、充電０．５ｍＡ／ｃｍ2の電流
密度で２０℃にて行った。その結果、粒子径の低下とともに放電容量は向上し、
粒径１０μｍ以下で２．０ｍＡｈ以上の高い容量が得られた。
【００５０】
なお充放電後の正極および負極のＸ線回折を測定したところ、Ａｌ2Ｏ3ピーク
の差異は認められなかった。このことからＡｌ2Ｏ3は充放電には関与していない
と考えられる。
【００５１】
なお本実施例では非水電解液の溶質としてＬｉＰＦ6を用いたが、これはＬｉ
ＣＦ3ＳＯ3、ＬｉＣｌＯ4、ＬｉＮ（ＣＦ3ＳＯ2）、ＬｉＡｓＦ6あるいはＬｉＢ
Ｆ4などの他のリチウム塩であってもよい。
【００５２】
また本実施例では非水電解液の溶媒にプロピレンカーボネートとエチレンカー
ボネートの混合溶媒およびエチレンカーボネートとエチルメチルカーボネートの
混合溶媒を用いたが、これは他の有機溶媒もしくはその混合溶媒であってもよい
。
【００５３】
なお、本実施例では正極活物質としてＬｉＣｏＯ2を用いたが、これはＬｉ1+X
Ｍｎ2Ｏ4（０≦Ｘ≦０．１）、ＬｉＮｉＯ2、ＬｉXＭｎＯ2（０＜Ｘ≦０．５）
およびその他のリチウム遷移金属複合化合物であってもよい。
【００５４】
また、本実施例では負極にリチウム金属および黒鉛粉末を用いたが、他の炭素
質材料や金属酸化物、金属窒化物などの金属化合物であってもよい。
【００５５】
また、本実施例ではセラミック微粒子としてＡｌ2Ｏ3を用いたが、ＳｉＯ2、
ＺｒＯ2，ＭｇＯあるいはＮａ2Ｏなどであっても同様の効果が得られた。
【００５６】
なお、実施例ではセラミックの粒子を用いたが、粒子の形状は粒状に限らず大
きな比表面積を持つ繊維状のセラミックでも同様の効果が得られた。
【産業上の利用可能性】
【００５７】
本発明はリチウム・ポリマ二次電池として有用である。
【図面の簡単な説明】
【００５８】
【図１】本発明の参考例のリチウム・ポリマ二次電池の発電素子部の縦断面図
【図２】本発明の他の実施例のリチウム・ポリマ二次電池の発電素子部の縦断面図
【図３】本発明の参考例および比較例のリチウム・ポリマ二次電池の放電電流密度に対する放電容量を示す図
【図４】本発明および参考例および比較例のリチウム・ポリマ二次電池の放電電流密度に対する放電容量を示す図
【図５】正極中に混合したＡｌ2Ｏ3粒子の添加率に対する放電容量を示す図
【図６】正極中に混合したＡｌ2Ｏ3粒子の粒子径に対する放電容量を示す図
【符号の説明】
【００５９】
１  リチウム金属負極
２  ゲル状ポリマ電解質
３  Ａｌ2Ｏ3微粒子を混合したポリマ電解質複合正極
４  アルミニウム集電箔
５  負極集電体
６  Ａｌ2Ｏ3微粒子を混合したポリマ電解質複合負極
７  ゲル状ポリマ電解質
８  ポリマ電解質複合正極
９  正極集電体
【図１】
2004200176.tif 000003
【図２】
2004200176.tif 000004
【図３】
2004200176.tif 000005
【図４】
2004200176.tif 000006
【図５】
2004200176.tif 000007
【図６】
2004200176.tif 000008